Brevet FR3041628A1 (20170331)
REVENDICATIONS1/ - Procédé de préparation de particules minérales synthétiques de formule (I) suivante : (AlyMi_y)2 (SixGei,)2 05 (OH)4 (I) dans laquelle : - Al désigne l'aluminium, - Si désigne le silicium, - M désigne au moins un métal trivalent choisi dans le groupe formé du gallium et des terres rares, - y est un nombre réel de l'intervalle [0 ; 1], - Ge désigne le germanium, - x est un nombre réel de l'intervalle [0 ; 1], - O désigne l'oxygène, et - H désigne l'hydrogène, 15 procédé dans lequel : - on prépare un gel précurseur desdites particules minérales synthétiques de formule (I), par une réaction de co-précipitation entre : o au moins un sel d'un métal choisi dans le groupe formé de l'aluminium et de M, 20 o au moins une source d'au moins un élément chimique choisi dans le groupe formé du silicium et du germanium, ladite source dudit élément chimique choisi dans le groupe formé du silicium et du germanium étant choisie dans le groupe formé du métasilicate de potassium, du métasilicate de sodium, du métagermanate de 25 potassium et du métagermanate de sodium, o la proportion molaire (AlyMi_y)/(Si,Gei,) au cours de la préparation dudit gel précurseur étant égale à 1, - on réalise un traitement solvothermal dudit gel précurseur à une température comprise entre 250°C et 600°C pendant une durée choisie de façon à 30 permettre l'obtention de particules minérales synthétiques de formule (I). 3041628 27 2/ - Procédé selon la revendication 1, caractérisé en ce que ledit sel d'aluminium est choisi dans le groupe formé du chlorure d'aluminium et du nitrate d'aluminium. 3/ - Procédé selon l'une des revendications 1 ou 2, 5 caractérisé en ce qu'on réalise ledit traitement solvothermal pendant une durée inférieure à 48 heures. 4/ - Procédé selon l'une des revendications 1 à 3, caractérisé en ce qu'on réalise ledit traitement solvothermal en continu. 5/ - Procédé selon l'une des revendications 1 à 4, caractérisé 10 en ce qu'on réalise ledit traitement solvothermal en milieu aqueux. 6/ - Procédé selon l'une des revendications 1 à 5, caractérisé en ce qu'on réalise ledit traitement solvothermal à une pression supérieure à 1MPa. 7/ - Composition susceptible d'être obtenue par un procédé selon l'une des revendications 1 à 6 et comprenant des particules minérales synthétiques de formule (I) suivante : (AlyM1-02 (SixGei-x)2 05 (OH)4 (I) dans laquelle : - Al désigne l'aluminium, - Si désigne le silicium, - M désigne au moins un métal trivalent choisi dans le groupe formé du gallium et des terres rares, - y est un nombre réel de l'intervalle [0 ; 1], - Ge désigne le germanium, - x est un nombre réel de l'intervalle [0 ; 1], - O désigne l'oxygène, et - H désigne l'hydrogène, caractérisée en ce que lesdites particules minérales synthétiques de formule (I) présentent une taille moyenne comprise entre 20nm et 600nm, telle qu'observée par microscopie électronique. 3041628 28 8/ - Composition selon la revendication 7, caractérisée en ce que lesdites particules minérales synthétiques présentent une épaisseur comprise entre lnm et 50nm. 9/ - Composition selon l'une des revendications 7 ou 8, 5 caractérisée en ce lesdites particules minérales synthétiques présentent une distribution de tailles de particules monodisperse. 10/ - Composition selon l'une des revendications 7 à 9, caractérisée en ce qu'elle présente, en diffraction des rayons X, au moins une raie de diffraction caractéristique d'un plan (001) situé à une distance comprise entre 10 7,00À et 7,30À. 11/ - Composition selon l'une des revendications 7 à 10, caractérisée en ce que lesdites particules minérales synthétiques de formule (I) s'organisent selon une structure solide formée de feuillets superposés les uns par rapport aux autres. 15